(57)【要約】  優れた色再性を有する発光装置を提供する。  発光素子と、窒化物蛍光体より成る赤色蛍光体と、ハロシリケートより成る緑色蛍光体とを含み、発光スペクトルが４４０ｎｍ以上４７０ｎｍ以下の第１のピーク波長と、５１０ｎｍ以上５５０ｎｍ以下の第２のピーク波長と、６３０ｎｍ以上６７０ｎｍ以下の第３のピーク波長とを有し、前記第２のピーク波長と前記第３のピーク波長との間の最低相対発光強度値が、前記第２のピーク波長における相対発光強度値と前記第３のピーク波長における相対発光強度値とのいずれか低い方の値の８０％以下であることを特徴とする発光装置である。
2009028656.tif 000002
【特許請求の範囲】
【請求項１】
発光素子と、窒化物蛍光体より成る赤色蛍光体と、ハロシリケートより成る緑色蛍光体とを含み、
発光スペクトルが４４０ｎｍ以上４７０ｎｍ以下の第１のピーク波長と、５１０ｎｍ以上５５０ｎｍ以下の第２のピーク波長と、６３０ｎｍ以上６７０ｎｍ以下の第３のピーク波長とを有し、
前記第２のピーク波長と前記第３のピーク波長との間の最低相対発光強度値が、前記第２のピーク波長における相対発光強度値と前記第３のピーク波長における相対発光強度値とのいずれか低い方の値の８０％以下であることを特徴とする発光装置。
【請求項２】
前記赤色蛍光体がＥｕにより賦活され、下記一般式（I）で表されることを特徴とする請求項１に記載の発光装置。
Ｍ１ｗＡｌｘＳｉｙＢｚＮ（（２／３）ｗ＋ｘ＋（４／３）ｙ＋ｚ）：Ｅｕ２＋      （I）
ここで、Ｍ１はＭｇ、Ｃａ、ＳｒおよびＢａからなる群から選ばれる少なくとも１種であり、０．０５６≦ｗ≦９、ｘ＝１、０．０５６≦ｙ≦１８、０≦ｚ≦０．５である。
【請求項３】
前記緑色蛍光体が下記一般式（II）で表されることを特徴とする請求項１または２に記載の発光装置。
（Ｍ２１−ｙＲｙ）ａＭｇＭ３ｂＭ４ｃＯａ＋２ｂ＋（３／２）ｃＸ２      （II）
ここで、Ｍ２はＣａ、Ｓｒ、Ｂａ、ＺｎおよびＭｎからなる群から選ばれる少なくとも１種、Ｍ３はＳｉ、ＧｅおよびＳｎからなる群から選ばれる少なくとも１種、Ｍ４はＢ、Ａｌ、ＧａおよびＩｎからなる群から選ばれる少なくとも１種、ＸはＦ、Ｃｌ、ＢｒおよびＩからなる群から選ばれる少なくとも１種、ＲはＥｕを必須とする希土類元素から選択される少なくとも１種であり、０．０００１≦ｙ≦０．３、７．０≦ａ＜１０．０、３．０≦ｂ＜５．０、０≦ｃ＜１．０である。
【請求項４】
前記緑色蛍光体が下記一般式（III）で表されることを特徴とする請求項１または２に記載の発光装置。
Ｍ５ｘＥｕｙＭｇＳｉｚＡｌｗＯａＸｂＮｃ      （III）
ここでＭ５はＣａ、Ｓｒ、Ｂａ、ＺｎおよびＭｎからなる群から選ばれる少なくとも１種、ＸはＦ、Ｃｌ、ＢｒおよびＩからなる群から選ばれる少なくとも１種であり、６．５≦ｘ＜８．０、０．０１≦ｙ≦２．０、３．７≦ｚ≦４．３、０＜ｗ≦０．５、ａ＝ｘ＋ｙ＋１＋２ｚ＋（３／２）ｗ−ｂ／２−（３／２）ｃ、１．０≦ｂ≦１．９、０≦ｃ≦３．０である。
【請求項５】
前記赤色蛍光体のピーク波長と前記緑色蛍光体のピーク波長との差が１２０ｎｍ以上であることを特徴とする請求項１〜４のいずれかに記載の発光装置。
【請求項６】
前記発光素子の光により励起されて発光するＹＡＧ系蛍光体を更に含み、前記緑色蛍光体のピーク波長と前記ＹＡＧ系蛍光体のピーク波長との差が３０ｎｍ以下であり、前記ＹＡＧ系蛍光体の添加量は、重量比で全蛍光体の添加量の５０％以下であることを特徴とする請求項１〜５のいずれかに記載の発光装置。
【請求項７】
前記ＹＡＧ系蛍光体は、下記一般式（IV）で表されることを特徴とする請求項６に記載の発光装置。
Ｍ６３Ｍ７５Ｏ１２：Ｃｅ      （IV）
ここで、Ｍ６は希土類元素からなる群から選ばれる少なくとも１種、Ｍ７はＢ、Ａｌ、ＧａおよびＩｎからなる群から選ばれる少なくとも１種である。
【発明の詳細な説明】
【技術分野】
【０００１】
本発明は発光装置、とりわけ発光素子と赤色蛍光体と緑色蛍光体とを含み白色光を発光する発光装置に関する。
【背景技術】
【０００２】
高い光束と高い演色性とを有する暖色系の白色光を放つ発光装置として、青色半導体発光素子と、該発光素子の発する光により励起され発光する赤色蛍光体および緑色蛍光体とを有する発光装置が提供されている（例えば、特許文献１参照）。【０００３】
これら発光装置は、赤色系発光成分からの発光強度が強く、照明用途等に広く用いられている。
【特許文献１】特開２００７−２７７９６号公報
【発明の開示】
【発明が解決しようとする課題】
【０００４】
しかしながら、白色発光装置の用途は多岐に亘っており、上記の従来の青色半導体発光素子（青色ＬＥＤ）と赤色蛍光体と緑色蛍光体とを含む発光装置の色再現性では、十分ではない用途がある。即ちこのような用途として、例えば液晶等の画像装置のバックライトがある。上述の従来の白色発光装置を画像装置のバックライトに用いるとバックライトの色再現性が十分でないことに起因し、得られる画像の色再現性が例えばＮＴＳＣ比が７０％未満と不十分なものとなっていた。【０００５】
本発明は、このような用途にも用いることができるように、優れた色再現性を有する発光装置を提供することを目的とする。
【課題を解決するための手段】
【０００６】
本発明の態様１は、発光素子と、窒化物蛍光体より成る赤色蛍光体と、ハロシリケートより成る緑色蛍光体とを含み、発光スペクトルが４４０ｎｍ以上４７０ｎｍ以下の第１のピーク波長と、５１０ｎｍ以上５５０ｎｍ以下の第２のピーク波長と、６３０ｎｍ以上６７０ｎｍ以下の第３のピーク波長とを有し、前記第２のピーク波長と前記第３のピーク波長との間の最低相対発光強度値が、前記第２のピーク波長における相対発光強度値と前記第３のピーク波長における相対発光強度値とのいずれか低い方の値の８０％以下であることを特徴とする発光装置である。【０００７】
本発明の態様２は、前記赤色蛍光体がＥｕにより賦活され、下記一般式（I）で表されることを特徴とする態様１に記載の発光装置である。【０００８】
Ｍ１ｗＡｌｘＳｉｙＢｚＮ（（２／３）ｗ＋ｘ＋（４／３）ｙ＋ｚ）：Ｅｕ２＋  （I）【０００９】
ここで、Ｍ１はＭｇ、Ｃａ、ＳｒおよびＢａからなる群から選ばれる少なくとも１種であり、０．０５６≦ｗ≦９、ｘ＝１、０．０５６≦ｙ≦１８、０≦ｚ≦０．５である。【００１０】
本発明の態様３は、前記緑色蛍光体が下記一般式（II）で表されることを特徴とする態様１または２に記載の発光装置である。【００１１】
（Ｍ２１−ｙＲｙ）ａＭｇＭ３ｂＭ４ｃＯａ＋２ｂ＋（３／２）ｃＸ２      （II）【００１２】
ここで、Ｍ２はＣａ、Ｓｒ、Ｂａ、ＺｎおよびＭｎからなる群から選ばれる少なくとも１種、Ｍ３はＳｉ、ＧｅおよびＳｎからなる群から選ばれる少なくとも１種、Ｍ４はＢ、Ａｌ、ＧａおよびＩｎからなる群から選ばれる少なくとも１種、ＸはＦ、Ｃｌ、ＢｒおよびＩからなる群から選ばれる少なくとも１種、ＲはＥｕを必須とする希土類元素から選択される少なくとも１種であり、０．０００１≦ｙ≦０．３、７．０≦ａ＜１０．０、３．０≦ｂ＜５．０、０≦ｃ＜１．０である。【００１３】
本発明の態様４は、前記緑色蛍光体が下記一般式（III）で表されることを特徴とする態様１または２に記載の発光装置である。【００１４】
Ｍ５ｘＥｕｙＭｇＳｉｚＡｌｗＯａＸｂＮｃ      （III）【００１５】
ここでＭ５はＣａ、Ｓｒ、Ｂａ、ＺｎおよびＭｎからなる群から選ばれる少なくとも１種、ＸはＦ、Ｃｌ、ＢｒおよびＩからなる群から選ばれる少なくとも１種であり、６．５≦ｘ＜８．０、０．０１≦ｙ≦２．０、３．７≦ｚ≦４．３、０＜ｗ≦０．５、ａ＝ｘ＋ｙ＋１＋２ｚ＋（３／２）ｗ−ｂ／２−（３／２）ｃ、１．０≦ｂ≦１．９、０≦ｃ≦３．０である。【００１６】
本発明の態様５は、前記赤色蛍光体のピーク波長と前記緑色蛍光体のピーク波長との差が１２０ｎｍ以上であることを特徴とする態様１〜４のいずれかに記載の発光装置である。【００１７】
本発明の態様６は、前記発光素子の光により励起されて発光するＹＡＧ系蛍光体を更に含み、前記緑色蛍光体のピーク波長と前記ＹＡＧ系蛍光体のピーク波長との差が３０ｎｍ以下であり、前記ＹＡＧ系蛍光体の添加量は、重量比で全蛍光体の添加量の５０％以下であることを特徴とする態様１〜５のいずれかに記載の発光装置である。【００１８】
本発明の態様７は、前記ＹＡＧ系蛍光体は、下記一般式（IV）で表されることを特徴とする態様６に記載の発光装置である。【００１９】
Ｍ６３Ｍ７５Ｏ１２：Ｃｅ      （IV）【００２０】
ここで、Ｍ６は希土類元素からなる群から選ばれる少なくとも１種、Ｍ７はＢ、Ａｌ、ＧａおよびＩｎからなる群から選ばれる少なくとも１種である。
【発明の効果】
【００２１】
所定の発光波長およびピーク強度を有するように発光素子と赤色蛍光体と緑色蛍光体とを組み合わせることにより、優れた色再現性を有する発光装置を得ることができる。
【図面の簡単な説明】
【００２２】
【図１】実施例１に係る発光装置１００の発光スペクトルを示す図である。
【図２】本発明に係る発光装置１００を示す断面図である。
【図３】実施例２に係る発光装置１００の発光スペクトルを示す図である。
【図４】実施例３に係る発光装置１００の発光スペクトルを示す図である。
【図５】実施例４に係る発光装置１００の発光スペクトルを示す図である。
【図６】実施例５に係る発光装置１００の発光スペクトルを示す図である。
【図７】実施例６に係る発光装置１００の発光スペクトルを示す図である。
【図８】冷陰極蛍光管（ＣＣＦＬ）の発光スペクトルを示す図である。
【図９】従来の白色ＬＥＤ装置の発光スペクトルを示す図である。
【図１０】比較例１に係る発光装置の発光スペクトルを示す図である。
【図１１】比較例２に係る発光装置の発光スペクトルを示す図である。
【図１２】比較例３に係る発光装置の発光スペクトルを示す図である。
【図１３】比較例４に係る発光装置の発光スペクトルを示す図である。
【図１４】比較例５に係る発光装置の発光スペクトルを示す図である。
【図１５】比較例６に係る発光装置の発光スペクトルを示す図である。
【図１６】比較例７に係る発光装置の発光スペクトルを示す図である。
【図１７】比較例８に係る発光装置の発光スペクトルを示す図である。
【符号の説明】
【００２３】
１  発光素子搭載筐体
２  発光素子
３Ａ  赤色蛍光体
３Ｂ  緑色蛍光体
４  透光性樹脂
５，７  導電性ワイヤ
６，８  外部電極
９  光反射材
１００  発光装置
【発明を実施するための最良の形態】
【００２４】
図１は、詳細を後述する本発明の実施形態（実施例１）に係る発光装置１００の発光スペクトル特性を示す。図２は発光装置１００を示す断面図であり、本発明にかかる発光装置の構成例を示す。【００２５】
図１の発光スペクトルは、波長が４５５ｎｍ付近に主に発光素子（青色ＬＥＤ）２の発光に起因する第１のピーク（第１のピーク波長）を有している。波長が５２５ｎｍ付近に第２のピーク（第２のピーク波長）を有する。この第２のピーク波長は主に緑色蛍光体３Ｂが前記青色ＬＥＤ２の発する光により励起され発光することにより生ずる。さらに波長が６６０ｎｍ付近に第３のピーク（第３のピーク波長）を有する。この第３のピーク波長は主に赤色蛍光体３Ａが前記青色ＬＥＤ２の発する光により励起され、発光することにより生ずる。【００２６】
このように、本発明にかかる発光装置１００は青色ＬＥＤ（発光素子）２と、青色ＬＥＤ２が発する光により励起され赤色に発光する赤色蛍光体（赤色発光蛍光体）３Ａおよび緑色に発光する緑色蛍光体（緑色発光蛍光体）３Ｂを有している。そして、発光装置１００は、青色ＬＥＤ２と赤色蛍光体３Ａと緑色蛍光体３Ｂとの混色発光により図１に例示する発光スペクトルを得ている。【００２７】
なお、比較のために従来から画像表示装置のバックライトに用いられている陰極蛍光管（ＣＣＦＬ）の発光スペクトルと、青色ＬＥＤの光および該青色ＬＥＤから発する光により励起されるＹＡＧ（イットリウム・アルミニウム・ガーネット）などの蛍光体の２色混合からなる発光装置の発光スペクトルとを、ぞれぞれ、図８と図９に示す。【００２８】
陰極蛍光管（ＣＣＦＬ）の発光スペクトルは、水銀による４３５ｎｍ付近のピークと緑色蛍光体による５４５ｎｍ付近のメインピークならびに４９０ｎｍ付近および５８５ｎｍ付近の２つのサブピークを含む鋭いピークを５つ有している。一方２色混合からなる発光装置の発光スペクトルはピークが２つしか認められず、陰極蛍光管（ＣＣＦＬ）および色混合からなる発光装置のどちらの発光スペクトルも、図１に示す本発明に係る発光装置１００の発光スペクトルと異なる。【００２９】
本願発明者らは鋭意研究を重ねた結果、以下の４つの関係を満足するような発光スペクトルを得ることで優れた色再現性、即ち十分に広い色再現範囲を有する広色域の発光装置を得ることができることを見出した。【００３０】
即ち、第１に発光素子２について、その発光スペクトルのピーク波長が適正な範囲内（例えば４４０ｎｍ以上４７０ｎｍ以下）となるように選択し、発光スペクトルの第１のピーク波長を４４０ｎｍ以上４７０ｎｍ以下とする。
第２に緑色蛍光体３Ｂとして詳細を後述するハロシリケートを用い、第２のピーク波長を５１０ｎｍ以上５５０ｎｍ以下とする。
第３に、赤色蛍光体３Ａとして詳細を後述する窒化物蛍光体を用いることで第３のピーク波長を６３０ｎｍ以上６７０ｎｍ以下とする。【００３１】
このように、第１乃至第３のピーク波長（発光ピーク波長）の範囲を制限することにより、色再現性を低下させる傾向にある青緑色と橙色の発光比率を減らせることができ、色再現性を向上することが可能となる。【００３２】
第４に、第２のピーク波長と第３のピーク波長との間の最低相対発光強度値（発光スペクトルの第２のピーク波長と第３のピーク波長との間において、最も低い相対発光強度値）が、第２のピーク波長の相対発光強度値及び第３のピーク波長の相対発光強度値のいずれか低い方の値の８０％以下とする。【００３３】
なお、この第４の条件については、例えば赤色蛍光体３Ａのピーク波長と緑色蛍光体３Ｂのピーク波長の差を１２０ｎｍ以上とすることで、発光スペクトルの第２のピーク波長と第３のピーク波長との間の最低相対発光強度値が、第２のピーク波長の相対発光強度値及び第３のピーク波長の相対発光強度値のいずれか低い方の値の８０％以下とすることができる。【００３４】
これは詳細を後述する赤色蛍光体３Ａの発光スペクトルの半値幅が概ね１１０ｎｍ以下であり、詳細を後述する緑色蛍光体３Ｂの半値幅が概ね８０ｎｍ以下であることに起因する。即ち、このような半価幅を持つ赤色蛍光体３Ａのピーク波長と緑色蛍光体３Ｂのピーク波長との間隔を１２０ｎｍ以上とすることで、二つのピークの間の谷部である、第２のピーク波長と第３のピーク波長との間の最低相対発光強度値を第２のピーク波長の相対発光強度値及び第３のピーク波長の相対発光強度値のいずれか低い方の値の８０％以下と低くすることができる。【００３５】
上述の４つの条件を満足することで発光装置１００の発光スペクトルは、例えばＮＴＳＣ比７０％以上と十分に広い色再現範囲を得ることができる。
ここで、ＮＴＳＣ比とは、アメリカテレビジョン標準化委員会（National Television Standards Committee）によりＣＩＥ１９３１ ＸＹＺ表色系の色度（ｘ，ｙ）にて定められた標準方式の３原色、赤（０．６７０，０．３３０）、緑（０．２１０，０．７１０）、青（０．１４０，０．０８０）を結ぶ三角形を基準として、評価する表示デバイスの赤・緑・青単色の色度を結んで得られる三角形を比較した面積比のことである。この面積比が即ち色再現範囲として定義され、その比率が高いほど色再現性が高いと判定される。通常、放送規格では、ＮＴＳＣ比７２％が標準となっているため、ＮＴＳＣ比は少なくとも７０％、好ましくはＮＴＳＣ比が７２％以上であれは色再現範囲として良好であり、一方ＮＴＳＣ比７０％未満の場合、表示不可能な範囲が存在するため、好ましくない。【００３６】
このように広い色再現範囲を有する本発明に係る発光装置をモニター、デジカメ、プリンタ等の表示装置のバックライトとして用いた場合、各デバイス（表示装置）のＲＧＢの各色を深く鮮やかに再現することができる。【００３７】
特に車載用途の液晶表示装置は危険色表示として赤色の再現性が重要であるため、赤色とオレンジ色とが区別できることが強く望まれている。上記第２のピーク波長と第３のピーク波長との間の最低相対発光強度値が、第２のピーク波長の相対発光強度値及び第３のピーク波長の相対発光強度値のいずれか低い方の値の８０％より大きい場合、赤色再現性が悪化し、赤色の表示が朱色またはオレンジ色に知覚されてしまう。また８０％以下である場合は、ｙ値が赤色知覚可能な色度範囲内となる。なお、ｙ値とはＣＩＥ１９３１ ＸＹＺ表色系の色度であり、色目を表す値の一つで輝度（緑色系の発光）と深く関係する数値である。【００３８】
この第２のピーク波長と第３のピーク波長との間の最低相対発光強度値が、第２のピーク波長と第３のピーク波長のいずれか低い方に対し、小さくなるほど、バックライトとしての深紅化の寄与が高くなる。第２のピーク波長と第３のピーク波長との間の波長領域は橙色に相当する。この波長領域の相対発光強度値が低いことは橙色の成分が少ないことを意味し、従って相対的に深い赤色成分が多くなる。【００３９】
なお、第１のピーク波長は主に発光素子２の発する光により形成されるが、赤色蛍光体３Ａの発する光および緑色蛍光体３Ｂの発する光（特に緑色蛍光体３Ｂの発する光）も第１のピーク波長の形成に寄与している。このため、第１のピーク波長は、発光素子２の発する光のピーク波長と異なる場合がある。
同様に、第２のピーク波長は主に緑色蛍光体３Ｂの発する光により形成されるが、発光素子２の発する光および赤色蛍光体３Ａの発する光も第２のピーク波長の形成に寄与している。このため、第２のピーク波長は、緑色蛍光体３Ｂの発する光のピーク波長と異なる場合がある。
さらに、第３のピーク波長は主に赤色蛍光体３Ａの発する光により形成されるが、発光素子２の発する光および緑色蛍光体３Ｂの発する光（特に緑色蛍光体３Ｂの発する光）も第３のピーク波長の形成に寄与している。このため、第３のピーク波長は、赤色蛍光体３Ａの発する光のピーク波長と異なる場合がある。【００４０】
以下、赤色蛍光体３Ａ、緑色蛍光体３Ｂ、発光素子（青色ＬＥＤ）２等、発光装置１００の詳細を説明する。【００４１】
１．赤色蛍光体
赤色蛍光体（赤色発光蛍光体）３Ａは、窒化物蛍光体であり、発光素子２が発する紫外線ないし青色光を吸収して赤色に発光する。
赤色蛍光体３Ａとして、Ｅｕにより賦活され、第II族元素Ｍ１、Ｓｉ、Ａｌ、Ｂ、及びＮを含む、下記一般式（I）で示される窒化物蛍光体を用いることができる。【００４２】
Ｍ１ｗＡｌｘＳｉｙＢｚＮ（（２／３）ｗ＋ｘ＋（４／３）ｙ＋ｚ）：Ｅｕ２＋  （I）【００４３】
上記式（Ｉ）において、Ｍ１はＭｇ、Ｃａ、Ｓｒ、及びＢａからなる群から選ばれる少なくとも１種であり、ｗ、ｘ、ｙ、ｚは、好ましくは０．０５６≦ｗ≦９、ｘ＝１、０．０５６≦ｙ≦１８、０．０００５≦ｚ≦０．５である。
より好ましくは０．４≦ｗ≦３、ｘ＝１、０．１４３≦ｙ≦８．７、０≦ｚ≦０．５であり、最も好ましくは０．５≦ｗ≦３、ｘ＝１、０．１６７≦ｙ≦８．７、０．０００５≦ｚ≦０．５である。より望ましい色目、高輝度及びより望ましい発光半値幅を得ることができからである。また、ｚは、好ましくは０．５以下、より好ましくは０．３以下であり、０．０００５以上であることが望ましい。さらに好ましくは、ホウ素のモル濃度は、０．００１以上であって、０．２以下に設定される。このような窒化物蛍光体３Ａは、Ｅｕにより賦活されるが、Ｅｕの一部を、Ｓｃ、Ｔｍ、Ｙｂ、Ｙ、Ｌａ、Ｃｅ、Ｐｒ、Ｎｄ、Ｓｍ、Ｇｄ、Ｔｂ、Ｄｙ、Ｈｏ、Ｅｒ、Ｌｕからなる群から選ばれる少なくとも一種以上の希土類元素により置換することも可能である。【００４４】
上記式（Ｉ）において、Ｍ１はＣａもしくはＳｒの少なくとも１種であることが好ましく、ｗ、ｘ、ｙ、ｚはそれぞれ、０．５≦ｗ≦１．５、ｘ＝１、０．５≦ｙ≦１．５、０≦ｚ≦０．３であることが好ましい。より好ましい色目、高輝度及びより好ましい発光半値幅を得ることができ、また橙色発光の少ないより深い赤色発光を得ることができるからである。【００４５】
別の好ましい窒化物蛍光体として、下記の一般式（I'）により表されるものがある。【００４６】
Ｍ１１−ｚＡｌＳｉＢｚＮ（（２／３）（１−ｚ）＋（７／３）＋ｚ）：Ｅｕ２＋  （I'）【００４７】
式（I'）中、Ｍ１はＭｇ、Ｃａ、Ｓｒ、及びＢａからなる群から選ばれる少なくとも１種であり、ｘの範囲は、０．００１≦ｘ≦０．３、ｚの範囲は、０．０００５≦ｚ≦０．５である。【００４８】
また、さらに別の好ましい窒化物蛍光体として、一般式（I''）に表される窒化物蛍光体がある【００４９】
Ｍ１ｗＡｌＳｉＢzＮ（（２／３）ｗ＋（７／３）＋Ｚ：Ｅｕ２＋    （I''）【００５０】
式（I''）中、Ｍ１はＭｇ、Ｃａ、Ｓｒ、及びＢａからなる群から選ばれる少なくとも１種であり、ｗ及びｚの範囲は、それぞれ０．０４≦ｗ≦３、０．０００５≦ｚ≦０．５である。【００５１】
上記式（I）、（I'）および（I''）において、Ｍ１としてＣａを用いる場合、Ｃａは好ましくは単独で使用する。ただし、Ｃａの一部を、Ｓｒ、Ｍｇ、Ｂａ、ＳｒとＢａなどにより置換することもできる。Ｃａの一部をＳｒで置換して、窒化物蛍光体の発光波長のピークを調整することができる。【００５２】
Ｓｉも好ましくは単独で使用されるが、その一部を第ＩＶ族元素であるＣやＧｅで置換することもできる。Ｓｉのみを使用した場合には、安価で結晶性の良好な窒化物蛍光体を得ることができる。【００５３】
赤色蛍光体３Ａからの発せられた光のピーク波長は、好ましくは５９０ｎｍ以上７００ｎｍ以下、より好ましく６３０ｎｍ以上６７０ｎｍ以下、さらに好ましくは６４０ｎｍ以上６７０ｎｍ以下である。
例えば、赤色蛍光体３Ａからの発せられた光のピーク波長を上記の好ましい範囲内でシフトさせることにより、発光装置１００の第３のピーク波長を所望の範囲内に調整（シフト）できる。【００５４】
例えば前記Ｍ１がＣａの場合は、Ｅｕを増やすことで長波長側に、減らすことで短波長側に赤色蛍光体のピーク波長を調整することができる。より具体的には、Ｃａの３ｍｏｌ％をＥｕで置換すると赤色蛍光体３Ａのピーク波長は６６０ｎｍ、またＣａの１ｍｏｌ％をＥｕで置換すると赤色蛍光体３Ａのピーク波長は６５０ｎｍになる。
また、Ｍ１としてＳｒを一部もしくは全量用いることで、短波長側へ赤色蛍光体３Ａの波長をシフトすることができる。【００５５】
通常、赤色蛍光体３Ａのピーク波長を短波長側へシフトすると発光装置１００の発光スペクトルの第３のピーク波長も短波長側にシフトし、赤色蛍光体３Ａのピーク波長を長波長側へシフトすると発光装置１００の発光スペクトルの第３のピーク波長も長波長側にシフトする。【００５６】
なお、上述したように赤色蛍光体３Ａのピーク波長と第３のピーク波長とは一致しない場合があり、赤色蛍光体３Ａのピーク波長が６３０ｎｍ〜６７０ｎｍの間になくても、第３のピーク波長を６３０ｎｍ〜６７０ｎｍの間とすることが可能である。【００５７】
賦活剤であるＥｕは、好ましくは単独で使用されるが、Ｅｕの一部を、Ｓｃ、Ｔｍ、Ｙｂ、Ｙ、Ｌａ、Ｃｅ、Ｐｒ、Ｎｄ、Ｓｍ、Ｇｄ、Ｔｂ、Ｄｙ、Ｈｏ、Ｅｒ、Ｌｕにより置換してもよい。Ｅｕの一部を他の元素で置換した場合には、他の元素は共賦活剤として作用する。共賦活剤を用いることにより、色調を変化させることができ、発光特性の調整を行うことが可能となる。【００５８】
窒化物蛍光体である赤色蛍光体３Ａは、さらに、Ｃｕ、Ａｇ、Ａｕからなる第Ｉ族元素、Ｇａ、Ｉｎからなる第III族元素、Ｔｉ、Ｚｒ、Ｈｆ、Ｓｎ、Ｐｂからなる第ＩＶ族元素、Ｐ、Ｓｂ、Ｂｉからなる第Ｖ族元素、及びＳからなる第ＶＩ族元素から選ばれる少なくとも１種以上の元素を合計で１〜５００ｐｐｍ以下含むこともできる。これらの元素は製造工程の焼成時に飛散するため、原料への添加量より、焼成後の含有量の方が、少なくなっている。そのため、原料には１０００ｐｐｍ以下の量を添加することが好ましい。これらの元素を添加することにより、発光効率の調整を行うことができる。【００５９】
Ｆｅ、Ｎｉ、Ｃｒ、Ｔｉ、Ｎｂ、Ｓｍ及びＹｂのモル濃度は、Ｍ１のモル濃度に対する比率が０．０１以下であることが好ましい。Ｆｅ、Ｎｉ、Ｃｒ、Ｔｉ、Ｎｂ、Ｓｍ及びＹｂを多量に含むと、発光輝度が低下する場合があるからである。【００６０】
２．緑色蛍光体
次に緑色蛍光体（緑色発光蛍光体）３Ｂについて説明する。緑色蛍光体３Ｂは、ハロシリケートより成る。緑色半導体３Ｂは、発光素子２が発する紫外線ないし青色光を吸収して緑色に発光する。
緑色蛍光体３Ｂとして用いることができる蛍光体の例として、下記一般式（II）で示されるものを挙げることができる。【００６１】
（Ｍ２１−ｙＲｙ）ａＭｇＭ３ｂＭ４ｃＯａ＋２ｂ＋（３／２）ｃＸ２      （II）【００６２】
式（II）において、Ｍ２はＣａ、Ｓｒ、Ｂａ、Ｚｎ、及びＭｎからなる群から選ばれる少なくとも１種、Ｍ３はＳｉ、Ｇｅ、及びＳｎからなる群から選ばれる少なくとも１種、Ｍ４はＢ、Ａｌ、Ｇａ、及びＩｎからなる群から選ばれる少なくとも１種、ＸはＦ、Ｃｌ、Ｂｒ、及びＩからなる群から選ばれる少なくとも１種、Ｒは希土類元素から選択されるＥｕを必須とする少なくとも１種である。またｙ、ａ、ｂ、及びｃは、０．０００１≦ｙ≦０．３、７．０≦ａ＜１０．０、３．０≦ｂ＜５．０、０≦ｃ＜１．０である。【００６３】
一般式（II）の緑色蛍光体はＣａ、Ｓｒ、Ｂａ、Ｚｎ、及びＭｎからなる群から選択される少なくとも１種の元素、より好ましくはＣａを含む。Ｃａを含む場合、Ｃａの一部をＭｎ、Ｓｒ、Ｂａで置換したものを使用してもよい。【００６４】
上記式（II）の蛍光体のなかでもより好ましい緑色蛍光体を以下の一般式（II'）で表すことができる。一般式（II'）で表される緑色蛍光体３Ｂは、輝度が高く、発光半値幅が狭く、青緑や橙色の成分が少ないことから色再現性により優れる。【００６５】
（Ｍ２１−ｙＥｕｙ）ａＭｇＭ３ｂＯａ＋２ｂＸ２    （II'）【００６６】
式（II'）において、Ｍ２はＣａもしくはＭｎの少なくとも１種、Ｍ３はＳｉ及びＧｅの少なくとも１種、ＸはＦ、Ｃｌ、Ｂｒ、及びＩからなる群から選ばれる少なくとも１種である。
またｙ、ａ及びｂは、０．００１≦ｙ≦０．３、７．０≦ａ＜１０．０、３．０≦ｂ＜５．０である。【００６７】
上記一般式（II）および（II'）の緑色蛍光体は、Ｃａ、Ｓｒ、Ｂａ、Ｚｎ、及びＭｎからなる群から選択される少なくとも１種の元素、より好ましくはＣａを含む。Ｃａを含む場合、Ｃａの一部をＭｎ、Ｓｒ、Ｂａで置換したものを使用してもよい。【００６８】
上記一般式（II）および（II'）の緑色蛍光体は、Ｓｉ、Ｇｅ、及びＳｎからなる群から選択される少なくとも１種の元素、より好ましくはＳｉを含む。Ｓｉを含む場合、Ｓｉの一部をＧｅ、Ｓｎで置換したものを使用してもよい。【００６９】
上記一般式（II）および（II'）の緑色蛍光体は、Ｆ、Ｃｌ、Ｂｒ、及びＩからなる群から選択される少なくとも１種の元素、より好ましくはＣｌを含む。Ｃｌを含む場合、Ｃｌの一部をＦ、Ｂｒ、Ｉで置換したものも使用してもよい。【００７０】
上記一般式（II）の緑色蛍光体は、Ｅｕを必須とする少なくとも１種の希土類元素を含む。希土類は、スカンジウム、イットリウムおよびランタノイド諸元素の計１７の元素の総称であり、このうちＥｕが最も好ましい。Ｅｕの一部をＣｅ、Ｐｒ、Ｎｄ、Ｓｍ、Ｔｂ、Ｄｙ、Ｈｏ、Ｅｒ、Ｔｍ、Ｙｂで置換したものを使用してもよい。より好ましくは、Ｅｕの一部をＣｅ、Ｐｒ、Ｎｄ、Ｓｍ、Ｔｂ、Ｄｙ、Ｈｏ、Ｔｍで置換したものを使用してもよい。【００７１】
上記一般式（II）および（II'）で表される緑色蛍光体は、４９０ｎｍ以上５８４ｎｍ以下の緑領域から黄色領域の波長範囲にピーク波長を有する。例えば、Ｃａ、Ｅｕ、Ｍｇ、Ｓｉ、Ｏ、Ｃｌの元素を有する場合は５００ｎｍから５２０ｎｍ付近に、Ｃａ、Ｍｎ、Ｅｕ、Ｍｇ、Ｓｉ、Ｏ、Ｃｌの元素を有する場合は５３０ｎｍから５７０ｎｍ付近に、ピーク波長を有するものもある。含有する元素量や組成によってこのピーク波長は変動することから、緑色蛍光体３Ｂは、以下に示す好適なピーク波長を有するよう必要に応じて調整される。【００７２】
緑色蛍光体３Ｂは、好ましくは４９０ｎｍ以上５６０ｎｍ以下、より好ましく５００ｎｍ以上５５０ｎｍ以下、さらに好ましくは５０５ｎｍ以上５４０ｎｍのピーク波長を有する。【００７３】
緑色蛍光体３Ｂから発せられる光のピーク波長を上記の好ましい範囲内でシフトさせることにより、発光装置１００の第２のピーク波長を所望の範囲内に調整（シフト）できる。
例えば、（Ｃａ,Ｅｕ）8 ＭｇＳｉ４Ｏ１６Ｃｌ２の組成において、Ｅｕの比率をＣａの１０ｍｏｌ％まで増やすことにより緑色蛍光体３Ｂのピーク波長を５２５ｎｍまで長波長側に調整（シフト）することができる。一方、Ｅｕの比率をＣａに対して下げることでピーク波長を短波長側にシフトできる。例えば、Ｅｕの比率をＣａの１ｍｏｌ％まで下げることでピーク波長を５００ｎｍぐらいまで短波長化できる。【００７４】
また、（Ｃａ,Ｅｕ，Ｍｎ）８ ＭｇＳｉ４Ｏ１６Ｃｌ２の組成では、Ｍｎの比率をＣａの５ｍｏｌ％に増やすことで、Ｅｕのみの発光ピークをＭｎ発光の５４５ｎｍ付近の発光に変化させることが可能となる。【００７５】
通常、緑色蛍光体３Ｂのピーク波長を短波長側へシフトすると発光装置１００の発光スペクトルの第２のピーク波長も短波長側にシフトし、緑色蛍光体３Ｂのピーク波長を長波長側へシフトすると発光装置１００の発光スペクトルの第２のピーク波長も長波長側にシフトする。【００７６】
なお、上述したように緑色蛍光体３Ｂのピーク波長と第２のピーク波長とは一致しない場合があり、緑色蛍光体３Ｂのピーク波長が５１０ｎｍ〜５５０ｎｍの間になくても、第２のピーク波長を５１０ｎｍ〜５５０ｎｍの間とすることが可能である。【００７７】
次に緑色蛍光体３Ｂとして用いことができる別の緑色蛍光体として、下記の一般式（III）で表すことができる蛍光体について説明する。【００７８】
Ｍ５ｘＥｕｙＭｇＳｉｚＡｌｗＯａＸｂＮｃ      （III）【００７９】
一般式（III）において、Ｍ５はＣａ、Ｓｒ、Ｂａ、Ｚｎ、及びＭｎからなる群から選ばれる少なくとも１種、ＸはＦ、Ｃｌ、Ｂｒ、及びＩからなる群から選ばれる少なくとも１種である。またｘ、ｙ、ｗ、ａ、ｂ、及びｃは、６．５≦ｘ＜８．０、０．０１≦ｙ≦２．０、３．７≦ｚ≦４．３、０＜ｗ≦０．５、ａ＝ｘ＋ｙ＋１＋２ｚ＋（３／２）ｗ−ｂ／２−（３／２）ｃ、１．０≦ｂ≦１．９、０≦ｃ≦３．０である。【００８０】
より優れた輝度を得ることができることから、上記一般式（III）で表される緑色蛍光体は、ｗ＝０およびｃ＝０であることが好ましい。この場合、（III)式は、Ｍ５ｘＥｕｙＭｇＳｉｚＯａＸｂと記載することができる。【００８１】
以上の説明した、赤色蛍光体３Ａと緑色蛍光体３Ｂを用い、さらに赤色蛍光体３Ａのピーク波長と緑色蛍光体３Ｂのピーク波長との差を１２０ｎｍ以上とすることにより、発光装置１００は、その発光スペクトルの第２のピーク波長と第３のピーク波長との間の最低相対発光強度値を、前記第２のピーク波長の相対発光強度値及び前記第３のピーク波長の相対発光強度値のいずれか低い方の値の８０％以下とすることができる。【００８２】
３．黄緑または黄色蛍光体
本発明に係る発光装置１００は、赤色蛍光体３Ａと緑色蛍光体３Ｂとに加え、さらに、黄緑から黄色に発光するＹＡＧ系蛍光体（ＹＡＧ系発光蛍光体）３Ｃを用いてよい。このＹＡＧ系蛍光体３Ｃが、以下の２つの条件を満足することで発光装置１００の発光スペクトルの第２のピーク波長と第３のピーク波長との間の最低相対発光強度値が、第２のピーク波長の相対発光強度値及び第３のピーク波長の相対発光強度値のいずれか低い方の値の８０％以下である発光装置を得ることができる。【００８３】
（１）緑色蛍光体３Ｂのピーク波長とＹＡＧ系蛍光体３Ｃの発光ピークとの差が３０ｎｍ以下である。
（２）ＹＡＧ系蛍光体３Ｃの添加量は、重量比で全蛍光体の添加量（赤色蛍光体３Ａと緑色蛍光体３ＢとＹＡＧ系蛍光体３Ｃの添加量の合計）の５０％以下である。【００８４】
ＹＡＧ系蛍光体３Ｃを加えることにより、赤色蛍光体３Ａと緑色蛍光体３Ｂとの２種類のみの蛍光体を用いた場合と比べ、発光装置１００は色再現性をほとんど低下させること無く、高輝度、高信頼性を実現することができる。【００８５】
ＹＡＧ系蛍光体３Ｃのピーク波長は、例えばＹをＧｄで置換することにより長波長側に、ＡｌをＧａで置換することにより短波長側に、調整（シフト）することができる。また、Ｃｅの量を増加するとＹＡＧ系蛍光体３Ｃのピーク波長を長波長側に、Ｃｅの量を減少させるとピーク波長を短波長側に、微調整することができる【００８６】
黄緑から黄色に発光するＹＡＧ系蛍光体３Ｃは、上述した２つの条件を満たしていれば特に限定されるものではなく、公知となっているＹＡＧ系蛍光体を用いることができる。好ましいＹＡＧ系蛍光体３Ｃとして、下記一般式（IV）で示される発光体を例示する。【００８７】
Ｍ６３Ｍ７５Ｏ１２：Ｃｅ      （IV）【００８８】
式（IV）において、Ｍ６は希土類元素からなる群から選ばれる少なくとも１種、Ｍ７はＢ、Ａｌ、Ｇａ及びＩｎからなる群から選ばれる少なくとも１種である。【００８９】
４．発光装置の構成
発光装置１００の一実施形態について図２を用いて以下に詳述する。図２に示す発光装置１００は、表面実装型発光装置であるが、これに限定されるものではなく、砲弾型発光ダイオード等の従来から用いられている発光装置の形態に本発明を適用することが可能である。【００９０】
発光装置１００は、上方に開口する凹部を有する発光素子搭載筐体（筐体）１を有している。筐体１の凹部の底面には、ダイボンド剤により発光素子（青色ＬＥＤ）２が固定され、蛍光体３Ａ、３Ｂを分散させた透光性樹脂４が発光素子２の上を覆っている。発光素子２の一方の電極は、第１のワイヤ（導電性ワイヤ）５により第１の外部電極６と接続され、発光素子２の他方の電極は、第２のワイヤ（導電性ワイヤ）７により第２の外部電極８と接続されている。なお、筐体１の凹部の内面には、光反射材９が被覆されている。
以下、発光装置１００の各構成要素について説明する。【００９１】
（発光素子）
発光素子２は例えば窒化ガリウム系化合物半導体からなる発光層を有している。発光素子２の発する光は、本発明で用いられる白色発光装置１００の発光スペクトルにおける第１のピーク波長を形成するものであり、かつ、赤色蛍光体３Ａおよび緑色蛍光体３Ｂを励起する。【００９２】
窒化物系化合物半導体（一般式ＩｎｉＧａｊＡｌｋＮ、但し、０≦ｉ、０≦ｊ、０≦ｋ、ｉ＋ｊ＋ｋ＝１）としては、ＩｎＧａＮや各種不純物がドープされたＧａＮをはじめ、種々のものがある。発光素子２は、ＭＯＣＶＤ法等により基板上にＩｎＧａＮやＧａＮ等の半導体を発光層として成長させることにより形成できる。半導体の構造としては、ＭＩＳ接合、ＰＩ接合やＰＮ接合などを有するホモ構造、ヘテロ構造あるいはダブルヘテロ構造のものが挙げられる。窒化物半導体層の材料やその混晶度によって発光波長を種々選択することにより、発光素子２のピーク波長を４４０ｎｍ以上、４７０ｎｍ以下とすることができる。また、発光素子２は、半導体活性層を量子効果が生ずる薄膜で形成した単一量子井戸構造や多量子井戸構造とすることもできる【００９３】
（発光素子搭載筐体）
発光素子搭載筐体（筐体）１は、発光素子２からの光を外部に漏らさないために遮光率の高い材料からなることが好ましい。また外部電極６および８等と接触することから絶縁性を有する材料からなる必要がある。
具体的材料としては、例えばガラスエポキシ積層板、ＢＴレジン積層板、セラミックス、液晶ポリマー、ポリイミドがある。筐体１は、例えば金型内に外部電極６および８となる金属片を配置した後、前記材料を注入しインサート形成し、冷却後、金型から取り出すことにより形成できる。【００９４】
（外部電極）
外部電極６および８は、第１のワイヤ５および第２のワイヤ７を介して発光素子２を筐体１の外部と電気的に接続させるための電極であり、電気伝導性に優れたものが好ましい。例えばニッケル等のメタライズあるいはリン青銅、鉄、銅等の電気良導体を外部電極６および８に用いることができる。【００９５】
（光反射材）
光反射材９として、例えばポリエチレンテレフタレート樹脂、ポリカーボネート樹脂、ポリプロピレン樹脂等の樹脂中に反射材としてチタン酸バリウム、酸化アルミニュウム、酸化チタン、酸化珪素、燐酸カルシュウム等を含有させて形成させたフィルム状部材を用いることが可能である。光反射材９は例えばシリコーン樹脂やエポキシ樹脂等によって筐体１の側壁に固定することができる。
また、Ａｌ、Ａｇ、Ｃｕ等の金属膜を筐体１の側壁の内面または外面、または両面にメッキ、スパッタリングにより形成し光反射材９として用いてもよい。【００９６】
（ダイボンド剤）
ダイボンド剤は、発光素子２を発光素子搭載筐体の凹部内に固定させるものである。ダイボンド剤は、発光素子２から放出される熱により特性が損なわれないように耐熱性を有する必要がある。ダイボンド剤として、例えばエポキシ樹脂、Ａｇペースト、共晶材料を用いることができる。【００９７】
（導電性ワイヤ）
第１のワイヤ５および第２のワイヤ７は、導電性ワイヤである。第１のワイヤ５および第２のワイヤ７は、発光素子２の電極とのオーミック性、機械的接続性、電気伝導性及び熱伝導性が良好であるものが求められる。第１のワイヤ５および第２のワイヤ７として用いる導電性ワイヤの材料として、例えば金、銅、白金、アルミニウム等の金属及びそれらの合金を用いることができる。【００９８】
（透光性樹脂）
筐体１の凹部内に充填する透光性樹脂４は、赤色蛍光体３Ａおよび緑色蛍光体３Ｂを分散させるとともに、発光素子２、導電性ワイヤ（第１のワイヤおよび第２のワイヤ）５および７を封止し外部応力から保護する機能がある。透光性樹脂（封止樹脂）４として、各種樹脂を用いることが可能であり、例えばエポキシ樹脂、ユリア樹脂、シリコーンなどの耐候性に優れた透明樹脂が好適に用いられる。また、透光性樹脂４に拡散剤を含有させることによって発光素子２からの指向性を緩和し、視野角を増やすことができる。拡散剤のとしては、例えばチタン酸バリウム、酸化チタン、酸化アルミニウム、酸化珪素等が好適に用いられる。なお、発光素子２の発光色に応じて、透光性樹脂に種々の蛍光体を含有させ、任意の発光色の発光装置とすることができる。
【実施例】
【００９９】
以下に本発明の実施例を示す。これらの実施例は、本発明の理解を容易にするためにものであり、本発明の技術的範囲を限定することを目的とするものではない。【０１００】
（実施例１）
正及び負の一対の外部電極６および８がインサートされて閉じられた金型内に、溶融したポリフタルアミド樹脂を流し込み、硬化させて、筺体１を形成する。筺体１は、発光素子２を収納可能な開口部（凹部）を有している。金型を冷却することで筐体１と外部電極６および８とを一体的に成形する。
このように形成した筐体１の凹部の底面に、ピーク波長が４５５ｎｍである発光素子（ＬＥＤチップ）２をエポキシ樹脂にてダイボンドした後、外部電極６と発光素子２を導電性ワイヤ５により電気的に接続し、外部電極８と発光素子２とを導電性ワイヤ７により電気的に接続する。【０１０１】
次に、シリコーン樹脂組成物３ｇに、５２５ｎｍ付近にピーク波長を持つハロシリケートＣａ８ＭｇＳｉ４Ｏ１６Ｃｌ２：Ｅｕ（（Ｃａ７．５,Ｅｕ０．５）ＭｇＳｉ４Ｏ１６Ｃｌ２）を約０．２５ｇと６６０ｎｍ付近にピーク波長を持つ窒化物蛍光体ＣａＡｌＳｉＢＮ３：Ｅｕ（（Ｃａ０．９７,Ｅｕ０．０３）ＡｌＳｉＢＮ３）約０．０６ｇとを添加し混合する。得られた透光性樹脂４を筺体１の開口部内に、開口部の両端部上面と同一平面ラインまで充填する。最後に、７０℃で３時間、更に１５０℃で１時間熱処理を施す。【０１０２】
図１は得られた発光装置１００の発光スペクトルである。
第１のピーク波長は４５０ｎｍ付近、第２のピーク波長は５４０ｎｍ付近、第３のピーク波長は６６０ｎｍ付近にある。
第２のピーク波長と第３のピーク波長との間の最低相対発光強度値は０．２２（２２％）であり、第３のピーク波長の相対発光強度値０．３９（３９％）よりも低い第２のピーク波長の相対発光強度値０．３５（３５％）に対して６３％である。【０１０３】
なお、平均演色評価数Ｒａとは、日本工業規格、ＪＩＳ  Ｚ  ８７２６に規定される演色性の評価方法であり、基準光源による色彩を忠実に再現しているかを指数で表したもので、原則としてＲａが１００に近いほど演色性が良いと判断される。【０１０４】
得られた発光装置１００を１４インチ液晶バックライト光源として用いると、ＮＴＳＣ比が７２％以上となり、深紅の色を再現することができ、しかも白色での輝度も大きく低下しない。【０１０５】
（実施例２）
シリコーン樹脂組成物３ｇに５２０ｎｍ付近にピーク波長を持つハロシリケートＣａ８ＭｇＳｉ４Ｏ１６Ｃｌ２：Ｅｕ（（Ｃａ７．６,Ｅｕ０．４）ＭｇＳｉ４Ｏ１６Ｃｌ２）を約０．３ｇと、５４０ｎｍ付近にピーク波長を持ち、発光スペクトルが緑色蛍光体と比べブロードなＹＡＧ系蛍光体（Ｙ２．９５（Ａｌ０．８，Ｇａ０．２）５Ｏ１２：Ｃｅ０．０５）０．１ｇと、６６０ｎｍ付近にピーク波長を持つ窒化物蛍光体ＣａＡｌＳｉＢＮ３：Ｅｕ（（Ｃａ０．９７,Ｅｕ０．０３）ＡｌＳｉＢＮ３）約０．１１ｇとを添加し混合する以外は、実施例１と同じ方法で発光装置１００を作製する。【０１０６】
本実施例において、緑色蛍光体のピーク波長とＹＡＧ系蛍光体のピーク波長との差は２０ｎｍであり、またＹＡＧ系蛍光体の添加量は全蛍光体の添加量の約２０％である。【０１０７】
図３は、得られた発光装置１００の発光スペクトルである。
第１のピーク波長は４５０ｎｍ付近、第２のピーク波長は５２０ｎｍ付近、第３のピーク波長は６５０ｎｍ付近にある。
第２のピーク波長と第３のピーク波長との間の最低相対発光強度値は、第３のピーク波長の相対発光強度値よりも低い第２のピーク波長の相対発光強度値に対して５２％である。
この発光装置１００を実施例１と同じようにバックライト光源として用いると、ＮＴＳＣ比７２％以上であり、さらに白色での輝度が上昇する。また、Ｒａは７９であり、高い演色性を示す。【０１０８】
（実施例３）
シリコーン樹脂組成物３ｇに、５２０ｎｍ付近にピーク波長を持つハロシリケートＣａ８ＭｇＳｉ４Ｏ１６Ｃｌ２：Ｅｕ（（Ｃａ７．６,Ｅｕ０．４）ＭｇＳｉ４Ｏ１６Ｃｌ２）を約０．３ｇと、５４０ｎｍ付近にピーク波長を持ち、発光スペクトルが緑色蛍光体と比べブロードなＹＡＧ系蛍光体（Ｙ２．９５（Ａｌ０．８，Ｇａ０．２）５Ｏ１２：Ｃｅ０．０５）０．１５ｇと、６６０ｎｍ付近にピーク波長を持つ窒化物蛍光体ＣａＡｌＳｉＢＮ３：Ｅｕ（（Ｃａ０．９７,Ｅｕ０．０３）ＡｌＳｉＢＮ３）約０．１１ｇとを添加し混合する以外は、実施例１と同じ方法で発光装置１００を作製する。【０１０９】
本実施例において、緑色蛍光体のピーク波長とＹＡＧ系蛍光体のピーク波長との差は２０ｎｍであり、ＹＡＧ系蛍光体の添加量は全蛍光体の添加量の約２７％である。【０１１０】
図４は、得られた発光装置１００の発光スペクトルである。
第１のピーク波長は４５０ｎｍ付近、第２のピーク波長は５２０ｎｍ付近、第３のピーク波長は６４０ｎｍ付近にある。
第２のピーク波長と第３のピーク波長との間の最低相対発光強度値は、第３のピーク波長の相対発光強度値よりも低い第２のピーク波長の相対発光強度値に対して６１％である。
発光装置１００を実施例１同様にバックライト光源として用いると、ＮＴＳＣ比７２％以上であり、さらに白色での輝度が上昇する。また、Ｒａが８４という高い演色性を示す。【０１１１】
（実施例４）
シリコーン樹脂組成物３ｇに、５２０ｎｍ付近にピーク波長を持つハロシリケートＣａ８ＭｇＳｉ４Ｏ１６Ｃｌ２：Ｅｕ（（Ｃａ７．５,Ｅｕ０．５）ＭｇＳｉ４Ｏ１６Ｃｌ２）約０．３ｇと、５４０ｎｍ付近にピーク波長を持ち、発光スペクトルが緑色蛍光体と比べブロードなＹＡＧ系蛍光体（Ｙ２．９５（Ａｌ０．８，Ｇａ０．２）５Ｏ１２：Ｃｅ０．０５）０．２５ｇと、６６０ｎｍ付近に発光ピークを持つ窒化物蛍光体ＣａＡｌＳｉＢＮ３：Ｅｕ（（Ｃａ０．９７,Ｅｕ０．０３）ＡｌＳｉＢＮ３）約０．１３ｇとを添加し混合する以外は、実施例１と同様にして発光装置１００を作製する。【０１１２】
本実施例において、緑色蛍光体のピーク波長とＹＡＧ系蛍光体のピーク波長との差は２０ｎｍであり、ＹＡＧ系蛍光体の添加量は全蛍光体の添加量の約３７％である。【０１１３】
図５は、得られた発光装置１００の発光スペクトルである。
第１のピーク波長は４５０ｎｍ付近、第２のピーク波長は５２０ｎｍ付近、第３のピーク波長は６４０ｎｍ付近にある。
第２のピーク波長と第３のピーク波長との間の最低相対発光強度値は、第３のピーク波長の相対発光強度値よりも低い第２のピーク波長の相対発光強度値に対して７５％である。
この発光装置１００を実施例１同様にバックライト光源として用いると、ＮＴＳＣ比７０％であり、さらに白色での輝度が上昇する。また、Ｒａが８９というかなり高い演色性を示す。【０１１４】
（実施例５）
シリコーン樹脂組成物３ｇに、５１５ｎｍ付近にピーク波長を持つハロシリケートＣａ８ＭｇＳｉ４Ｏ１６Ｃｌ２：Ｅｕ（（Ｃａ7.7,Ｅｕ０．３）ＭｇＳｉ４Ｏ１６Ｃｌ２）約０．２８ｇと、５４０ｎｍ付近にピーク波長を持ち発光スペクトルが緑色蛍光体と比べブロードなＹＡＧ系蛍光体（Ｙ２．９５（Ａｌ０．８，Ｇａ０．２）５Ｏ１２：Ｃｅ０．０５）０．１６ｇと、６５０ｎｍ付近にピーク波長を持つ窒化物蛍光体ＣａＡｌＳｉＢＮ３：Ｅｕ（（Ｃａ０．９９,Ｅｕ０．０１）ＡｌＳｉＮ３）約０．２ｇとを添加し混合する以外は、実施例１と同じ方法で発光装置１００を作製する。【０１１５】
本実施例において、緑色蛍光体の発光ピークとＹＡＧ系蛍光体の発光ピークとの差は２５ｎｍであり、ＹＡＧ系蛍光体の添加量は全蛍光体の添加量の約３１％である。【０１１６】
図６は、得られた発光装置１００の発光スペクトルである。
第１のピーク波長は４５０ｎｍ付近、第２のピーク波長は５２０ｎｍ付近、第３のピーク波長は６４０ｎｍ付近にある。
第２のピーク波長と第３のピーク波長との間の最低相対発光強度値が、第２のピーク波長の相対発光強度値よりも低い第３のピーク波長の相対発光強度値に対して７３％である。実施例１と同様に発光装置１００をバックライト光源として用いると、ＮＴＳＣ比は７２％であり、さらに白色での輝度が上昇する。また、Ｒａが８０というかなり高い演色性を示す。【０１１７】
（実施例６）
シリコーン樹脂組成物３ｇに、５２５ｎｍ付近にピーク波長を持つハロシリケートＣａ7.65Ｅｕ0.5ＭｇＳｉ4.3Ｏ15.91Ｃｌ1.84約０．２６ｇと、６６０ｎｍ付近にピーク波長を持つ窒化物蛍光体ＣａＡｌＳｉＢＮ３：Ｅｕ（（Ｃａ０．９７,Ｅｕ０．０３）ＡｌＳｉＮ３）約０．０６ｇとを添加し混合する以外は、実施例１と同じ方法により発光装置１００を作製する。【０１１８】
図７は、得られた発光装置１００の発光スペクトルである。
発光装置１００は、実施例１と同様の発光スペクトルを有し、第１のピーク波長は４５０ｎｍ付近、第２のピーク波長は５４０ｎｍ付近、第３のピーク波長は６６０ｎｍ付近にある。第２のピーク波長と第３のピーク波長との間の最低相対発光強度値が、第２のピーク波長の相対発光強度値よりも低い第３のピーク波長の相対発光強度値に対して６４％である。【０１１９】
発光装置１００を実施例１と同様にバックライト光源として用いると、ＮＴＳＣ比は７２％を実現し、さらに白色での輝度が上昇する。また、Ｒａが７８というかなり高い演色性を示す。【０１２０】
（比較例１）
シリコーン樹脂組成物３ｇに、５７０ｎｍ付近にピーク波長を持つＹＡＧ系蛍光体（（Ｙ０．８，Ｇｄ０．２）２．８５Ａｌ５Ｏ１２：Ｃｅ０．１５）０．７６ｇを添加し混合する以外は、実施例２と同じ方法で発光装置を作製する。
本比較例で用いたＹＡＧ系蛍光体の添加量は、全蛍光体の添加量の１００％である。【０１２１】
図１０は、得られた発光装置の発光スペクトルである。このようにして得られた本比較例に係る発光装置の発光スペクトルは、ＬＥＤ（発光素子）によるピークとＹＡＧによるブロードなピークの２つのピークのみである。この発光装置をバックライト光源として用いると、ＮＴＳＣ比６２％と低い色再現であり、Ｒａも６６と低い値である。【０１２２】
（比較例２）
シリコーン樹脂組成物３ｇに、５２０ｎｍ付近にピーク波長を持つハロシリケートＣａ８ＭｇＳｉ４Ｏ１６Ｃｌ２：Ｅｕ（（Ｃａ７．６,Ｅｕ０．４）ＭｇＳｉ４Ｏ１６Ｃｌ２）約０．１ｇと、５４０ｎｍ付近にピーク波長を持ち、発光スペクトルが緑色蛍光体と比べブロードなＹＡＧ系蛍光体（Ｙ２．９５（Ａｌ０．８，Ｇａ０．２）５Ｏ１２：Ｃｅ０．０５）０．３ｇと、６６０ｎｍ付近にピーク波長を持つ窒化物蛍光体ＣａＡｌＳｉＢＮ３：Ｅｕ（（Ｃａ０．９７,Ｅｕ０．０３）ＡｌＳｉＢＮ３）約０．１１ｇとを添加し混合する以外は、実施例１と同じ方法で発光装置を作製する。【０１２３】
本比較例において、緑色蛍光体の発光ピークとＹＡＧ系蛍光体の発光ピークとの差は２０ｎｍであり、ＹＡＧ系蛍光体の添加量は全蛍光体の添加量の約５９％である。【０１２４】
図１１は、得られた発光装置の発光スペクトルである。
第１のピーク波長は４５０ｎｍ付近、第２のピーク波長は５３０ｎｍ付近、第３のピーク波長は６４０ｎｍ付近にある。
このようにして得られた発光装置の発光スペクトルでは、第２のピーク波長と第３のピーク波長との間の最低相対発光強度値が、第３のピーク波長の相対発光強度値よりも低い第２のピーク波長の相対発光強度値に対して９６％である。
この発光装置を実施例１同様にバックライト光源として用いると、ＮＴＳＣ比６４％と低い色再現であった。一方、Ｒａが９３というかなり高い演色性を示す。【０１２５】
（比較例３）
シリコーン樹脂組成物３ｇに、５１５ｎｍ付近にピーク波長を持つハロシリケートＣａ８ＭｇＳｉ４Ｏ１６Ｃｌ２：Ｅｕ（Ｃａ７．７,Ｅｕ０．３）ＭｇＳｉ４Ｏ１６Ｃｌ２）約０．２２ｇと、５６０ｎｍ付近にピーク波長を持ち、発光スペクトルが緑色蛍光体と比べブロードなＹＡＧ系蛍光体（Ｙ２．９５Ａｌ５Ｏ１２：Ｃｅ０．０５）０．２ｇと、６５０ｎｍ付近にピーク波長を持つ窒化物蛍光体ＣａＡｌＳｉＢＮ３：Ｅｕ（Ｃａ０．９９,Ｅｕ０．０１）ＡｌＳｉＢＮ３）約０．１ｇとを添加し混合する以外は、実施例１と同じ方法で発光装置を作製する。【０１２６】
本比較例において、緑色蛍光体のピーク波長とＹＡＧ系蛍光体のピーク波長との差は４５ｎｍであり、ＹＡＧ系蛍光体の添加量は全蛍光体の添加量の約３８％である。【０１２７】
図１２は、得られた発光装置の発光スペクトルである。
第１のピーク波長は４５０ｎｍ付近、第２のピーク波長は５２０ｎｍ付近、第３のピーク波長は６３０ｎｍ付近にある。
このようにして得られた発光装置の発光スペクトルは、第２のピーク波長と第３のピーク波長との間の最低相対発光強度値が、第２のピーク波長の相対発光強度値よりも低い第３のピーク波長の相対発光強度値に対して９７％である。この発光装置を実施例１と同様にバックライト光源として用いると、ＮＴＳＣ比は６８％と低い色再現性である。白色での輝度は実施例５よりも上昇する。また、Ｒａは９０というかなり高い演色性を示す。【０１２８】
（比較例４）
シリコーン樹脂組成物３ｇに、５１５ｎｍ付近に発光ピークを持つハロシリケートＣａ８ＭｇＳｉ４Ｏ１６Ｃｌ２：Ｅｕ（（Ｃａ７．７,Ｅｕ０．３）ＭｇＳｉ４Ｏ１６Ｃｌ２）約０．１８ｇと、５６０ｎｍ付近にピーク波長を持ち、発光スペクトルが緑色蛍光体と比べブロードなＹＡＧ系蛍光体（Ｙ２．９５Ａｌ５Ｏ１２：Ｃｅ０．０５）０．０８ｇと、６５０ｎｍ付近に発光ピークを持つ窒化物蛍光体ＣａＡｌＳｉＢＮ３：Ｅｕ（Ｃａ０．９９,Ｅｕ０．０１）ＡｌＳｉＢＮ３）約０．２６ｇとを添加し混合する以外は、実施例１と同時報法で発光装置を作製する。【０１２９】
本比較例において、緑色蛍光体の発光ピークとＹＡＧ系蛍光体の発光ピークとの差は４５ｎｍであり、ＹＡＧ系蛍光体の添加量は全蛍光体の添加量の約５０％である。【０１３０】
図１３は、得られた発光装置の発光スペクトルである。
このようにして得られた発光装置の発光スペクトルは、ＬＥＤの発光ピークとＹＡＧ系蛍光体のブロードな発光ピークの２つのピークを有し、明確な第３のピークは認められない。この発光装置を実施例１と同様にバックライト光源として用いると、ＮＴＳＣ比は６２％と低い色再現性であった。一方、白色での輝度は実施例５よりも上昇する。また、Ｒａは９２というかなり高い演色性を示す。【０１３１】
（比較例５）
シリコーン樹脂組成物３ｇに、５１５ｎｍ付近に発光ピークを持つハロシリケートＣａ８ＭｇＳｉ４Ｏ１６Ｃｌ２：Ｅｕ（（Ｃａ７．７,Ｅｕ０．３）ＭｇＳｉ４Ｏ１６Ｃｌ２）約０．２８ｇと、５６０ｎｍ付近にピーク波長を持ち、発光スペクトルが緑色蛍光体と比べブロードなＹＡＧ系蛍光体（Ｙ２．９５Ａｌ５Ｏ１２：Ｃｅ０．０５）０．１６ｇと、６５０ｎｍ付近に発光ピークを持つ窒化物蛍光体ＣａＡｌＳｉＢＮ３：Ｅｕ（Ｃａ０．９９,Ｅｕ０．０１）ＡｌＳｉＢＮ３）約０．１４ｇとを添加し混合する以外は、実施例１と同じ方法で発光装置を作製する。【０１３２】
本比較例において、緑色蛍光体の発光ピークとＹＡＧ系蛍光体の発光ピークとの差は４５ｎｍであり、ＹＡＧ系蛍光体の添加量は全蛍光体の添加量の約２５％である。【０１３３】
図１４は、得られた発光装置の発光スペクトルである。
第１のピーク波長は４５０ｎｍ付近、第２のピーク波長は５２０ｎｍ付近、第３のピーク波長は６４０ｎｍ付近にある。
このようにして得られた発光装置の発光スペクトルは、第２のピーク波長と第３のピーク波長との間の最低相対発光強度値が、第２のピーク波長の相対発光強度値よりも低い第３のピーク波長の相対発光強度値に対して８２％である。この発光装置を実施例１と同様にバックライト光源として用いると、ＮＴＳＣ比は６８％と低い色再現性であった。一方、白色での輝度は実施例５よりも上昇する。また、Ｒａが８８というかなり高い演色性を示す。【０１３４】
（比較例６）
シリコーン樹脂組成物３ｇに、５１５ｎｍ付近に発光ピークを持つハロシリケートＣａ８ＭｇＳｉ４Ｏ１６Ｃｌ２：Ｅｕ（（Ｃａ７．７,Ｅｕ０．３）ＭｇＳｉ４Ｏ１６Ｃｌ２）約０．２８ｇと、５７０ｎｍ付近にピーク波長を持ち発光スペクトルが緑色蛍光体と比べブロードなＹＡＧ系蛍光体（（Ｙ０．８,Ｇｄ０．２）２．８５Ａｌ５Ｏ１２：Ｃｅ０．１５）０．１４ｇと、６５０ｎｍ付近に発光ピークを持つ窒化物蛍光体ＣａＡｌＳｉＢＮ３：Ｅｕ（Ｃａ０．９９,Ｅｕ０．０１）ＡｌＳｉＢＮ３）約０．２ｇとを添加し混合する以外は、実施例１と同じ方法により発光装置を作製する。【０１３５】
本比較例において、緑色蛍光体の発光ピークとＹＡＧ系蛍光体の発光ピークとの差は５５ｎｍであり、ＹＡＧ系蛍光体の添加量は全蛍光体の添加量の約３２％である。【０１３６】
図１５は、得られた発光装置の発光スペクトルである。
第１のピーク波長は４５０ｎｍ付近、第２のピーク波長は５２０ｎｍ付近、第３のピーク波長は６３０ｎｍ付近にある。
このようにして得られた発光装置の発光スペクトルは、第２のピーク波長と第３のピーク波長との間の最低相対発光強度値が、第２のピーク波長の相対発光強度値よりも低い第３のピーク波長の相対発光強度値に対して約８３％である。この発光装置を実施例１と同様にバックライト光源として用いると、ＮＴＳＣ比は６７％と低い色再現性であった。一方、白色での輝度は実施例５よりも上昇する。また、Ｒａは８９というかなり高い演色性を示す。【０１３７】
（比較例７）
シリコーン樹脂組成物３ｇに、５２５ｎｍ付近にピーク波長を持つハロシリケートＣａ８ＭｇＳｉ４Ｏ１６Ｃｌ２：Ｅｕ（（Ｃａ７．５,Ｅｕ０．５）ＭｇＳｉ４Ｏ１６Ｃｌ２）約０．１６ｇと、５６０ｎｍ付近にピーク波長を持ち、発光スペクトルが緑色蛍光体と比べブロードなＹＡＧ系蛍光体（Ｙ２．９５Ａｌ５Ｏ１２：Ｃｅ０．０５）０．１２ｇと、６５０ｎｍ付近にピーク波長を持つ窒化物蛍光体ＣａＡｌＳｉＢＮ３：Ｅｕ（Ｃａ０．９９,Ｅｕ０．０１）ＡｌＳｉＢＮ３）約０．２ｇとを添加し混合する以外は、実施例１と同じ方法で発光装置を作製する。【０１３８】
本比較例において、緑色蛍光体の発光ピークとＹＡＧ系蛍光体の発光ピークとの差は３５ｎｍであり、ＹＡＧ系蛍光体の添加量は全蛍光体の添加量の約４２％である。【０１３９】
図１６は、得られた発光装置の発光スペクトルである。このようにして得られた発光装置の発光スペクトルは、ＬＥＤの発光ピークと蛍光体のブロードな発光ピークの２つのピークのみを有し、第３のピークは有していない。この発光装置を実施例１と同様にバックライト光源として用いると、ＮＴＳＣ比は６６％と低い色再現であった。一方、白色での輝度は実施例１よりも上昇する。また、Ｒａは８８というかなり高い演色性を示す。【０１４０】
（比較例８）
シリコーン樹脂組成物３ｇに、５１５ｎｍ付近にピーク波長を持つハロシリケートＣａ７．８５Ｅｕ０．３ＭｇＳｉ４．３Ｏ１５．９１Ｃｌ1１．８４約０．２２ｇと、５６０ｎｍ付近にピーク波長を持ち、発光スペクトルが緑色蛍光体と比べブロードなＹＡＧ系蛍光体（Ｙ２．９５Ａｌ５Ｏ１２：Ｃｅ０．０５）０．２ｇと、６５０ｎｍ付近に発光ピークを持つ窒化物蛍光体ＣａＡｌＳｉＢＮ３：Ｅｕ（Ｃａ０．９９,Ｅｕ０．０１）ＡｌＳｉＢＮ３）約０．１ｇとを添加し、混合する以外は、実施例１と同じ方法で発光装置を作製する。【０１４１】
本比較例において、緑色蛍光体の発光ピークとＹＡＧ系蛍光体の発光ピークとの差は４５ｎｍであり、ＹＡＧ系蛍光体の添加量は全蛍光体の添加量の約３８％である。【０１４２】
図１７は、得られた発光装置の発光スペクトルである。
第１のピーク波長は４５０ｎｍ付近、第２のピーク波長は５２０ｎｍ付近、第３のピーク波長は６３０ｎｍ付近にある。
このようにして得られた発光装置の発光スペクトルは、第２のピーク波長と第３のピーク波長との間の最低相対発光強度値が、第２のピーク波長の相対発光強度値よりも低い第３のピーク波長の相対発光強度値に対して９７％である。この発光装置を実施例１と同様にバックライト光源として用いると、ＮＴＳＣ比は６８％と低い色再現であった。一方、白色での輝度は実施例５よりも上昇する。また、Ｒａは８９というかなり高い演色性を示す。
【産業上の利用可能性】
【０１４３】
本発明は、照明装置のみならず、ＲＧＢの各色を深く鮮やかに再現することが望まれるモニター、デジカメ、プリンタ等の表示装置のバックライトとして用いることができる。また、ＹＡＧ蛍光体をさらに添加することにより、高演色性も兼ね備えた発光装置とすることができる。
【図１】
2009028656.tif 000003
【図２】
2009028656.tif 000004
【図３】
2009028656.tif 000005
【図４】
2009028656.tif 000006
【図５】
2009028656.tif 000007
【図６】
2009028656.tif 000008
【図７】
2009028656.tif 000009
【図８】
2009028656.tif 000010
【図９】
2009028656.tif 000011
【図１０】
2009028656.tif 000012
【図１１】
2009028656.tif 000013
【図１２】
2009028656.tif 000014
【図１３】
2009028656.tif 000015
【図１４】
2009028656.tif 000016
【図１５】
2009028656.tif 000017
【図１６】
2009028656.tif 000018
【図１７】
2009028656.tif 000019
【国際調査報告】
2009028656.tif 000020
2009028656.tif 000021
2009028656.tif 000022
2009028656.tif 000023